(57)【要約】【課題】集電体の電解液への溶出を防止して集電体と活物質の界面における密着性を向上させることで電池寿命を増大させることができるリチウムイオン二次電池用正極集電体、リチウムイオン二次電池用正極およびリチウムイオン二次電池用正極集電体の製造方法を提供する。【解決手段】リチウムイオン二次電池用正極集電体１０は、純アルミニウムまたはアルミニウム合金からなるアルミニウム箔１と、アルミニウム箔１の片面または両面に形成された表面層２と、を備えるリチウムイオン二次電池用正極集電体１０であって、表面層２が、Ｃを１０〜９５原子％含有し、その他に第４族元素〜第６族元素のうちのいずれか一種または二種以上を５〜９０原子％含有することを特徴とする。【選択図】図１
2011198743.tif 000002
【特許請求の範囲】
【請求項１】
純アルミニウムまたはアルミニウム合金からなるアルミニウム箔と、前記アルミニウム箔の片面または両面に形成された表面層と、を備えるリチウムイオン二次電池用正極集電体であって、
前記表面層は、Ｃを１０〜９５原子％含有し、その他に第４族元素〜第６族元素のうちのいずれか一種または二種以上を５〜９０原子％含有することを特徴とするリチウムイオン二次電池用正極集電体。
【請求項２】
前記表面層は、Ｃを３０〜９５原子％含有し、その他に第４族元素〜第６族元素のうちのいずれか一種または二種以上を５〜７０原子％含有することを特徴とする請求項１に記載のリチウムイオン二次電池用正極集電体。
【請求項３】
前記表面層は、厚さが１０ｎｍ〜１μｍであることを特徴とする請求項１または請求項２に記載のリチウムイオン二次電池用正極集電体。
【請求項４】
請求項１から請求項３のいずれか一項に記載のリチウムイオン二次電池用正極集電体と、
前記リチウムイオン二次電池用正極集電体の表面層を覆う正極活物質層と、
を備えることを特徴とするリチウムイオン二次電池用正極。
【請求項５】
請求項１から請求項３のいずれか一項に記載のリチウムイオン二次電池用正極集電体の製造方法であって、
気相成膜法によって、前記アルミニウム箔の表面に前記表面層を堆積させる表面層形成工程を行うことを特徴とするリチウムイオン二次電池用正極集電体の製造方法。
【発明の詳細な説明】
【技術分野】
【０００１】
本発明は、リチウムイオン二次電池に用いられる正極集電体、正極および正極集電体の製造方法に関する。
【背景技術】
【０００２】
近年、携帯機器の小型化や高性能化によって、当該携帯機器に搭載される二次電池のエネルギー密度（充放電容量）に対する要求は益々高まっている。その中でもリチウムイオン二次電池（以下、適宜二次電池と略す）は、ニッケルカドミウム二次電池やニッケル水素二次電池等と比べて高い電圧と高いエネルギー密度を示すため、携帯機器の電源として広く使用され始めている。また、環境意識の高まりとともに、現在の化石燃料を用いる自動車からＣＯ２排出量の少ない電気自動車、あるいはハイブリッド自動車への移行が望まれており、これらに搭載される電池としてリチウムイオン二次電池への期待が高まっている。
【０００３】
電気自動車、ハイブリッド自動車等に搭載される二次電池に求められる特性としては、エネルギー密度が高いこと（一充電当たりの走行距離の延長、充電必要回数の減少）、充放電速度が高速であること（最大出力＝加速性能の向上、充電時間の短縮、回生ブレーキの効率化）、電池寿命が長いこと、等が挙げられる。ここで、電池寿命が長いとは、充放電のサイクルを繰り返した場合であっても、二次電池が劣化せず、充放電容量・電池出力等の電池性能が低下しない性質のことを指す。
【０００４】
リチウムイオン二次電池の充放電速度を決定する要因としては、電池としての内部抵抗が挙げられる。電池の内部抵抗は、電池に使用される部材自身の抵抗と、部材同士の間で生じる界面抵抗からなる。リチウムイオン二次電池に使用される部材としては、集電体、活物質、導電助剤、電解液などが挙げられる。
【０００５】
また、リチウムイオン二次電池の電池寿命を決定する要因としては、集電体と活物質層の界面における密着性が挙げられる。現在市販されているリチウムイオン二次電池の大部分は、集電体となるアルミニウム箔（以下、適宜Ａｌ箔という）上に、活物質となるＬｉＣｏＯ２等のＬｉを吸蔵するセラミックの粉末と、導電助剤（導電材）となるアセチレンブラック等の微粉炭素と、バインダとなるＰＶｄＦ(ポリビニリデンフッ化物)等のフッ化物と、を溶媒中で混合したスラリーものを塗布後乾燥することにより作製した正極を使用している。
【０００６】
もし、上記のスラリーが集電体表面において均一に塗れ広がることができない場合、電極の面内不均一(電池寿命の低下)、活物質の剥離(歩留まりの悪化、充放電容量の低下、安全性の低下)等の原因となり、望ましくない。そのため、電極表面の濡れ性も重要となる。
【０００７】
また、このようにして作製される正極の集電体表面には、リチウムイオン電池の高い電圧の影響により電解液と反応を起こすことでフッ化アルミニウムの層が形成されている。通常、フッ化アルミニウムは高い耐食性を示す。しかしながら、リチウムイオン二次電池に使用される正極においては集電体と活物質層とが界面において点接触の状態となっているため、電荷の移動部位の面積が小さく、電流密度が部分的に高くなり、集電体が電解液へと溶出し易い。そして、このように集電体が電解液へと溶出すると、点接触状態となっている集電体と活物質層の界面における接触面積がさらに減少し、両者の密着性が低下する。従って、充放電に関与できる活物質の量が必然的に減少し、充放電容量が減少することになる。
【０００８】
また、集電体と活物質層との接触面積が減少すると、集電体と活物質層の界面における電気抵抗（内部抵抗）も増大するため、放電時に大電流を放電すると、二次電池内部における電圧降下が増大して電池出力が低下する。さらに、充電時においても、充電速度が低下することになる。
【０００９】
さらに、集電体表面に形成されるフッ化アルミニウムの電子伝導性は低いため、集電体表面がフッ化物となることで集電体と活物質層の間において電子の伝導を阻害してしまい、電池の内部抵抗を増大させる原因となる。
【００１０】
二次電池内部における電気抵抗が大きいと、放電時におけるジュール熱が増加するため、エネルギー損失の増加を招くとともに、発生した熱によって電池の温度が上昇し、活物質や電解液の分解、あるいは、発火・熱暴走等を引き起こすこともあり、安全性に重大な影響を与えることになる。
【００１１】
そこで、特許文献１では、導電材料で形成された集電体にカーボンの中間膜または導電材料よりも貴な金属の中間膜を設けその上に活物質層を被覆することで、集電体の電解液への溶出を防止して集電体と活物質層の界面における密着性を向上させる構成とした。
【００１２】
また、特許文献２では、集電体箔の表面にグラファイト粒子が分散したアモルファスカーボン層を被覆することで、集電体箔表面のフッ化および酸化を防ぐ方法が示されている。
【先行技術文献】
【特許文献】
【００１３】
【特許文献１】特開２０００−１６４４６６号公報
【特許文献２】特開２００９−１８７７７２号公報
【発明の概要】
【発明が解決しようとする課題】
【００１４】
しかしながら、集電体の表面には、通常、大気中の酸素との反応によって形成された薄い自然酸化皮膜（以下、酸化皮膜という）が存在する。そして、このような酸化皮膜とカーボン（炭素）とは、一般的には密着性が悪いため、特許文献１および特許文献２に係る発明のように集電体の表面にカーボン中間膜を形成したとしても、充放電に伴って当該カーボン中間膜が集電体から剥離してしまうという問題が生じた。さらに、このようにカーボン中間膜が集電体から剥離すると、その上に被覆した活物質層も同時に剥離してしまうため、電池寿命が低下する要因ともなる。従って、特許文献１および特許文献２に係る発明は、集電体と活物質層の界面における密着性を向上させることができなかった。
【００１５】
本発明はこのような問題点に鑑みてなされたものであって、集電体の電解液への溶出を防止することに加えて、集電体と活物質層の界面における密着性を向上させることで電池寿命を増大させることができるリチウムイオン二次電池用正極集電体、リチウムイオン二次電池用正極およびリチウムイオン二次電池用正極集電体の製造方法を提供することを課題とする。
【課題を解決するための手段】
【００１６】
前記した課題を解決するために本発明に係るリチウムイオン二次電池用正極集電体は、純アルミニウムまたはアルミニウム合金からなるアルミニウム箔と、前記アルミニウム箔の片面または両面に形成された表面層と、を備えるリチウムイオン二次電池用正極集電体であって、前記表面層が、Ｃを１０〜９５原子％含有し、その他に第４族元素〜第６族元素のうちのいずれか一種または二種以上を５〜９０原子％含有する構成とした。
【００１７】
このような構成からなるリチウムイオン二次電池用正極集電体は、アルミニウム箔の表面に設けた表面層に、酸素との結合力が強いその他に第４族元素〜第６族元素のうちのいずれか一種または二種以上を所定量含有させることにより、当該表面層と、アルミニウム箔の表面に形成された薄い酸化皮膜と、の密着力を向上させることができる。従って、表面層が剥離しにくくなるため、アルミニウム箔の電解液への溶出を防止することができる。
【００１８】
また、本発明に係るリチウムイオン二次電池用正極集電体は、前記表面層が、Ｃを３０〜９５原子％含有し、その他に第４族元素〜第６族元素のうちのいずれか一種または二種以上を５〜７０原子％含有する構成とすることが好ましい。
【００１９】
このような構成からなるリチウムイオン二次電池用正極集電体は、アルミニウム箔表面の濡れ性低下を抑えることが可能となるため、正極作製時における活物質含有スラリー塗工の際に、均一な塗工が可能となる。
【００２０】
また、本発明に係るリチウムイオン二次電池用正極集電体は、前記表面層の厚さを１０ｎｍ〜１μｍとすることが好ましい。
【００２１】
このような構成からなるリチウムイオン二次電池用正極集電体は、表面層の厚さを所定範囲内とすることで、アルミニウム箔の耐食性を高めることができる。
【００２２】
また、本発明に係るリチウムイオン二次電池用正極は、前記したリチウムイオン二次電池用正極集電体と、前記リチウムイオン二次電池用正極集電体の表面層を覆う正極活物質層と、を備える構成とした。
【００２３】
このような構成からなるリチウムイオン二次電池用正極は、前記した集電体によってアルミニウム箔の電解液への溶出が防止される。従って、集電体と活物質層の界面における密着性を向上させることができる。
【００２４】
さらに、本発明に係るリチウムイオン二次電池用正極集電体の製造方法は、気相成膜法によって、前記アルミニウム箔の表面に前記表面層を堆積させる表面層形成工程を行うこととした。
【００２５】
このような構成からなるリチウムイオン二次電池用正極集電体の製造方法は、気相成膜法を用いることで、アルミニウム箔の表面に表面層を均一に堆積させることができる。
【発明の効果】
【００２６】
本発明に係るリチウムイオン二次電池用正極集電体および当該集電体を用いたリチウムイオン二次電池用正極によれば、アルミニウム箔の表面に第４族元素〜第６族元素のうちのいずれか一種または二種以上を所定量含有するとともに、Ｃを所定量含有する表面層を形成することで、当該アルミニウム箔の電解液への溶出を防止し、集電体と活物質層の界面における密着性を向上させることができる。従って、従来よりも電池寿命が向上した集電体および正極を提供することができる。また、本発明に係るリチウムイオン二次電池用正極集電体の製造方法によれば、前記した特性を有する集電体を容易かつ確実に製造することができる。
【図面の簡単な説明】
【００２７】
【図１】実施形態に係るリチウムイオン二次電池用正極集電体を備える正極を示す概略図であり、（ａ）は、アルミニウム箔の片面に表面層を形成したリチウムイオン二次電池用正極集電体およびこれを備えるリチウムイオン二次電池用正極の断面図、（ｂ）は、アルミニウム箔の両面に表面層を形成したリチウムイオン二次電池用正極集電体の断面図、である。
【図２】実施形態に係るリチウムイオン二次電池用正極集電体およびこれを備えるリチウムイオン二次電池用正極の製造方法を示す概略図であり、（ａ）は、アルミニウム箔製造工程を示す図、（ｂ）は、表面層形成工程を示す図、（ｃ）は、正極活物質層形成工程を示す図、である。
【図３】実施例に係るリチウムイオン二次電池用正極における表面層のＴｉ（第４族元素  ）、Ｖ(第５族元素)、Ｃｒ(第６族元素)の含有量と、活物質層の密着力との関係を示すグラフである。
【図４】実施例に係るリチウムイオン二次電池用正極における表面層のＴｉ（第４族元素）、Ｖ(第５族元素)、Ｃｒ(第６族元素)の含有量と、水接触角との関係を示すグラフである。
【図５】実施例に係るリチウムイオン二次電池用正極における実施例３の表面層の断面ＴＥＭ観察像である。
【図６】実施例に係るリチウムイオン二次電池用正極における実施例１３の表面層の断面ＴＥＭ観察像である。
【図７】実施例に係るリチウムイオン二次電池用正極における比較例９の表面層の断面ＴＥＭ観察像である。
【発明を実施するための形態】
【００２８】
以下、実施形態に係るリチウムイオン二次電池用正極集電体（以下、適宜集電体と略す）および当該集電体を備えるリチウムイオン二次電池用正極（以下、適宜正極と略す）について、図面を参照しながら詳細に説明する。なお、各図に示した構成の寸法・縮尺は、説明の便宜上誇張して示している。
【００２９】
まず、リチウムイオン二次電池とは、電解液中のリチウムイオンが電荷の伝導を担う二次電池のことをいう。リチウムイオン二次電池は、電極である正極および負極のそれぞれに、リチウムイオンを吸蔵・放出することができる活物質層を形成し、電解液内をリチウムイオンが移動することによって動作する。なお、リチウムイオン二次電池の詳細な構成については、後記する。
【００３０】
（集電体）
集電体１０は、後記する正極１００の基材であり、電気を取り出すための端子である。集電体１０を構成する素材としては、導電性に優れていること、二次電池内部で安定に存在すること、加工が容易であること、等の要件を満たしている必要がある。そこで、本実施形態においては、これらの要件を満たすアルミニウム板を圧延したアルミニウム箔１を素材として用いている。
【００３１】
アルミニウム箔１は、集電体１０の主要部材である。アルミニウム箔１は、箔への加工が容易であるという理由から、純アルミニウムで構成されている。但し、強度および耐食性等の観点から、種々の合金元素を添加したアルミニウム合金箔を用いることも可能である。なお、アルミニウム箔１の面積は、二次電池の使用用途に応じて適宜変更される。
【００３２】
アルミニウム箔１の厚さとしては、１〜１００μｍとすることが好ましい。アルミニウム箔１の厚さが１μｍ未満の場合、箔の強度が弱いため、表面層２の形成時、または後記する正極活物質層２０の形成時、さらには二次電池の製造段階において、箔の破断が生じる可能性がある。一方、アルミニウム箔１を厚くすることで箔の強度を上げることができるが、アルミニウム箔１の厚さが１００μｍを超える場合、集電体１０が二次電池全体に占める体積が大きくなり、二次電池のエネルギー密度が低下してしまう可能性がある。
【００３３】
表面層２は、図１（ａ）に示すように、アルミニウム箔１の表面に形成された層である。また、表面層２は、図１（ａ）に示すように、アルミニウム箔１と後記する正極活物質層２０との中間に形成された中間層でもある。表面層２は、Ｃ（炭素）と、第４族元素〜第６族元素のうちのいずれか一種または二種以上と、から構成されている。ここで、第４族元素としては、Ｔｉ(チタン)、Ｚｒ（ジルコニウム）、Ｈｆ（ハフニウム）が、第５族元素としては、Ｖ（バナジウム）、Ｎｂ（ニオブ）、Ｔａ（タンタル）、Ｄｂ（ドブニウム）が、第６族元素としては、Ｃｒ（クロム）、Ｍｏ（モリブデン）、Ｗ（タングステン）が、挙げられる。そして、表面層２は、これらの中でも第４族元素としてＴｉを、第５族元素としてＶを、第６族元素としてＣｒを含有していることが好ましい。
【００３４】
前記したように、通常、集電体１０の表面（アルミニウム箔１の表面）には、大気中の酸素との反応によって形成された薄い酸化皮膜が存在する（図示省略）。そして、この酸化皮膜とＣとは密着性が悪いため、表面層２をＣのみで構成すると表面層２がアルミニウム箔１から剥離して耐食性が失われ、アルミニウム箔１が電解液に溶出する可能性がある。
【００３５】
しかし、実施形態に係る集電体１０は、表面層２に、酸素との結合力が強い第４族元素〜第６族元素のうちのいずれか一種または二種以上を所定量含有させることにより、アルミニウム箔１の表面に形成された薄い酸化皮膜と密着力の悪いＣの含有量を減少させ、当該酸化皮膜と表面層２との密着力を向上させることができる。すなわち、アルミニウム箔１から表面層２が剥離しにくくなることで、アルミニウム箔１の電解液への溶出を間接的に防止することができる。従って、二次電池を長時間使用した後も集電体１０と後記する正極活物質層２０の間の導通が保たれ、結果的に二次電池の電池性能の劣化を防ぐことができる。
【００３６】
ここで、表面層２に含有される第４族元素〜第６族元素の含有量は、５〜９０原子％（Ｃの含有量が１０〜９５原子％）とする。すなわち、表面層２に含有される第４族元素〜第６族元素の含有量が５原子％未満（Ｃの含有量が９５原子％超）の場合、表面層２中の金属元素が十分でないため、表面層２と酸化皮膜との密着力の向上効果が薄い。一方、表面層２に含有される第４族元素〜第６族元素の含有量が９０原子％を超える（Ｃの含有量が１０原子％未満の）場合、表面層２の性状が金属に近くなり、表面層２自体の表面に酸化皮膜が形成されてしまう。そして、当該酸化皮膜が表面層２と正極活物質層２０との密着を妨げる要因となる。
【００３７】
また、さらに望ましい形態として、表面層２に含有される第４族元素〜第６族元素の含有量は、５〜７０原子％（Ｃの含有量が３０〜９５原子％）とする。すなわち、表面層２に含有される第４族元素〜第６族元素の含有量が５原子％未満（Ｃの含有量が９５原子％超）の場合、表面層２中の金属元素が十分でないため、表面層２と酸化皮膜との密着力の向上効果が薄い。一方、表面層２に含有される第４族元素〜第６族元素の含有量が７０原子％を超える（Ｃの含有量が３０原子％未満の）場合、表面層２の濡れ性が悪化し、活物質層形成工程でのスラリー塗工が困難となる。なお、表面層２に含有される第４族元素〜第６族元素の含有量は、１０〜６５原子％（Ｃの含有量は３５〜９０原子％）とすることがより好ましい。
【００３８】
このように、実施形態に係る集電体１０は、表面層２がＣを３０〜９５原子％含有し、その他に第４族元素〜第６族元素を５〜７０原子％含有することで、アルミニウム箔表面の濡れ性低下を抑えることが可能となるため、正極作製時における活物質含有スラリー塗工の際に、均一な塗工が可能となる。
【００３９】
なお、表面層２に第４族元素〜第６族元素を所定量含有させる目的は、酸化皮膜と表面層２との密着を助ける第４族元素〜第６族元素の含有量を増加させるとともに、酸化皮膜と表面層２との密着を妨げるＣの含有量を減少させることにある。従って、表面層２に第４族元素〜第６族元素のうちの二種を含有させた場合や、第４族元素〜第６族元素のうちの二種以上を含有させた場合であっても、表面層２中におけるＣの含有量の量に規制することができれば、表面層２に第４族元素〜第６族元素のうちのいずれか一種のみを含有させた場合と同様の効果を奏する。
【００４０】
表面層２に含有されるＣおよび第４族元素〜第６族元素の含有量は、例えばＡＥＳ（Auger Electron Spectroscopy：オージェ電子分光法）によって測定することができる。ＡＥＳとは、電子線の照射によって固体表面から放出されたオージェ電子を検出することで、固体表面の組成を測定する方法のことをいう。
【００４１】
表面層２の厚さ（膜厚）は、１０ｎｍ〜１μｍとする。表面層２の厚さが１０ｎｍ未満であると、アルミニウム箔１に由来するアルミニウム成分が表面層２の中に拡散し、集電体表面に容易に到達することができるため、結果として充分な耐食性を発揮することができない。また、表面層２の厚さが１μｍを超えると、生産性が低下するため望ましくない。なお、表面層２の厚さは、１５ｎｍ〜０．５μｍとすることがより好ましい。
【００４２】
表面層２は、図１（ａ）に示すようなアルミニウム箔１の片面のみではなく、図１（ｂ）に示すようにアルミニウム箔１の両面に形成してもよい。このように、表面層２をアルミニウム箔１の両面に形成することで、正極活物質層２０を両面に形成する場合であっても、アルミニウム箔１の電解液への溶出を効果的に防止することができる。
【００４３】
表面層２は、スパッタリング等の気相成膜法によって形成することができるが、その詳しい形成方法については後記する。また、表面層２は、Ｃおよび第４族元素〜第６族元素の他に、Ａｌ，Ｏ等の不可避的不純物を発明の効果を妨げない範囲内で含有してもよい。
【００４４】
また、表面層２の形態は、その中に含まれる第４族〜第６族元素とＣとの組成の比によって変化させることができるが、耐食性をもつ範囲であれば、全体が結晶性の金属炭化物になっている形態でも、非晶質炭素中に金属炭化物が分散している形態のいずれでもよい。
【００４５】
（正極）
正極１００は、二次電池を構成する主要部材の一つであり、対となる負極とともに電極として機能するものである。正極１００は、電解液を介してリチウムイオンを吸蔵あるいは放出することで、二次電池の充放電反応を担っている。正極１００は、図１（ａ）に示すように、前記した集電体１０と、正極活物質層２０と、で構成されている。
【００４６】
正極活物質層２０は、リチウムイオンを吸蔵・放出する物質を有する層であり、リチウムイオン二次電池における充放電反応の中心的役割を担うものである。正極活物質層２０は、リチウムイオンを吸蔵・放出する活物質であるＬｉＣｏＯ２，ＬｉＭｎ２Ｏ４，ＬｉＮｉＯ２等で構成されるが、特に、ＬｉＣｏＯ２で構成することが好ましい。
【００４７】
正極活物質層２０は、前記した活物質を導電助剤およびバインダとともに溶媒中で混合し、当該混合物を表面層２上を覆うように塗布し、乾燥することで形成する。ここで、導電助剤としては例えばアセチレンブラックを、バインダとしては例えばポリフッ化ビニリデンを、溶媒としては例えば１−メチルー２−ピロリドン等を用いることができ、これらの成分の配合比は特に限定されない。なお、正極活物質層２０の厚さは、二次電池の体積容量の観点から０．１〜１００μｍとすることが好ましい。
【００４８】
このように、実施形態に係る集電体１０および正極１００は、アルミニウム箔１の表面に酸素との結合力の強い第４族元素〜第６族元素のうちのいずれか一種または二種以上を所定量含有するとともに、Ｃを所定量含有する表面層２を形成することで、当該アルミニウム箔１の電解液への溶出を防止し、集電体１０と正極活物質層２０の界面における密着性を向上させることができる。従って、充放電に関与できる活物質の量を維持することができ、従来よりも二次電池の電池寿命を向上させることができる。
【００４９】
（集電体の製造方法）
以下、実施形態に係る集電体１０の製造方法について、図２を参照しながら説明する。実施形態に係る集電体１０の製造方法は、表面層形成工程を行うことを特徴としている。また、その前提としてアルミニウム箔製造工程を行う。
【００５０】
（１）アルミニウム箔製造工程
本工程は、図２（ａ）に示すように、アルミニウム板を圧延して所定厚さおよび所定面積を有するアルミニウム箔１を製造する工程である。ここで、アルミニウム板から製造するアルミニウム箔１の最終的な厚さは、箔強度および二次電池の体積容量の観点から、１〜１００μｍとすることが好ましい。
【００５１】
（２）表面層形成工程
本工程は、図２（ｂ）に示すように、アルミニウム箔１上の片面または両面に表面層２を形成する工程である。本工程では、気相成膜法を用いてアルミニウム箔１上の片面または両面に成膜元素であるＣと、第４族元素〜第６族元素のうちのいずれか一種または二種以上を堆積させて表面層２を形成する。なお、気相成膜法とは、気相中で基材表面に原子を析出堆積させて固体の薄膜を形成する成膜法のことをいう。
【００５２】
気相成膜法の具体例としては、例えば、スパッタリングや真空蒸着等が挙げられる。ここで、スパッタリングとは、ターゲットにイオンをスパッタリングしてその原子を叩き出すことで基材上（表面）に原子を堆積させる方法であり、真空蒸着とは、ターゲットを高温に加熱して蒸発気化させることで、基材上に原子を堆積させる方法である。ここで、表面層２とアルミニウム箔１との結合が弱いと、表面層２が剥離するおそれがあるため、本工程で用いる気相成膜法としては、真空蒸着よりも結合力の強い薄膜を形成することができるスパッタリングを用いることが好ましい。
【００５３】
スパッタリングの条件としては、図示しないスパッタリング装置のチャンバ内にアルミニウム箔１、表面層２の構成元素に対応するＣターゲットおよび第４族元素〜第６族元素のターゲット、をそれぞれ収容し、内部圧力を１×１０−３以下としてスパッタリングガス（Ａｒガス）を導入し、成膜圧力を０．２〜０．３Ｐａに維持しながら各ターゲットの表面をスパッタリングすることが好ましい。また、スパッタリングパワーは、１〜２ｋＷとすることが好ましい。
【００５４】
これらの工程を経ることによって製造された集電体１０は、図２（ｂ）に示すように、アルミニウム箔１上に、所定厚さの表面層２が形成されている。また、当該表面層２の成分は、少なくともＣが１０〜９５原子％に、第４族元素〜第６族元素が５〜９０原子％に制御されている。なお、表面層２の成分は、Ｃを３０〜９５原子％に、第４族元素〜第６族元素を５〜７０原子％に制御することが好ましい。また、例えば前記した第４族元素としてはＴｉを、第５族元素としてはＶを、第６族元素としてはＣｒを用いることができる。
【００５５】
また、表面層２の厚さは、充分な耐食性を発揮させる観点から１０ｎｍ以上、生産性を向上させる観点から１μｍ以下としている。表面層２の厚さは、より好ましくは、１５ｎｍ〜０．５μｍである。
【００５６】
（正極の製造方法）
また、前記したアルミニウム箔製造工程と、表面層形成工程と、を行った後に、正極活物質層形成工程を行うことで、集電体１０を備える正極１００を製造することもできる。
【００５７】
（３）正極活物質層形成工程
本工程は、図２（ｃ）に示すように、表面層２上に正極活物質層２０を形成する工程である。本工程では、活物質を導電助剤とバインダとともに溶媒中で混合し、当該混合物を表面層２上に塗布し、乾燥して正極活物質層２０を形成する。ここで、活物質としては例えばＬｉＣｏＯ２を、導電助剤としては例えばアセチレンブラックを、バインダとしては例えばポリフッ化ビニリデンを、溶媒としては例えば１−メチルー２−ピロリドン等を用いることができ、これらの成分の配合比は特に限定されない。また、乾燥温度は、例えば１００〜１５０℃とする。なお、正極活物質層２０の厚さは、二次電池の体積容量の観点から０．１〜１００μｍとすることが好ましい。
【００５８】
これらの工程を経ることによって製造された正極１００は、図２（ｃ）に示すように、アルミニウム箔１と、アルミニウム箔１の片面に形成された表面層２と、表面層２上に形成された正極活物質層２０と、を備えている。また、表面層２の成分は、少なくともＣが１０〜９５原子％に、第４族元素〜第６族元素が５〜９０原子％に制御され、好ましくはＣが３０〜９５原子％に、第４族元素〜第６族元素が５〜７０原子％に制御されている。また、表面層２の厚さは、１０ｎｍ〜１μｍに制御されている。
【００５９】
従って、アルミニウム箔１の表面に、酸素との結合力の強い第４族元素〜第６族元素のうちのいずれか一種または二種以上を所定量含有する表面層２が形成されているため、アルミニウム箔１の電解液への溶出を防止し、集電体１０と正極活物質層２０の界面における密着性を向上させることができる。また、充放電に関与できる活物質の量を維持することができ、従来よりも二次電池の電池寿命を向上させることができる。
【００６０】
また、表面層２に含有される第４族元素〜第６族元素のうちのいずれか一種または二種以上を５〜７０原子％に制御することで、アルミニウム箔１表面の濡れ性低下を抑えることが可能となるため、正極作製時における活物質含有スラリー塗工の際に、均一な塗工が可能となる。さらに、表面層２の厚さを所定範囲内とすることで、アルミニウム箔１の耐食性を高めることができる。
【００６１】
（リチウムイオン二次電池）
実施形態に係る正極１００は、当該正極１００と図示しない負極との間にセパレータを挟んでこれらを巻回し、電解液が充填された円筒状・角型・ラミネート型ケースに密閉収納することで、二次電池を構成することができる。以下、正極１００以外の二次電池の構成について、簡単に説明する。
【００６２】
負極は、正極１００と同様に、二次電池を構成する主要部材の一つであり、対となる正極１００とともに電極として機能するものである。負極は、電解液を介してリチウムイオンを吸蔵あるいは放出することで、二次電池の充放電反応を担っている。また負極は、アルミニウム箔または銅箔からなる集電体と、集電体の上に形成された、グラファイト、Ｓｉ，Ｇｅ，Ａｇ，Ｉｎ，Ｓｎ、チタン酸リチウム等からなる負極活物質層とで構成されている。
【００６３】
セパレータは、正極１００と負極との間に挟んで配置される多孔膜であり、内部短絡を防止するとともに、電解液を保持するための部材である。セパレータは、二次電池内部で微小短絡が起きて温度が上昇すると、多孔膜を構成する各微小孔を閉じて内部のインピーダンスを増大させることで、リチウムイオンが運ぶ電荷の移動を阻止する機能を有している。セパレータとしては、リチウムイオンが移動できる多孔質の絶縁膜であって、例えば、ポリプロピレンやポリオレフィン系の多孔膜を用いることができる。
【００６４】
電解液は、二次電池のケース内に充填される液体であり、リチウムイオンが電荷を運ぶための媒質である。二次電池では、リチウムイオンの量が多ければ多いほど電荷を多く取り出せるため、電解液にもリチウムの溶液を用いることが好ましい。すなわち、電解液としては、エチレンカーボネート、プロピレンカーボネート、等の環状エステルにジメチルカーボネート等の低級鎖状炭酸エステルと、フッ化リン酸リチウム塩を加えた混合有機溶液を用いることが好ましい。
【００６５】
（リチウムイオン二次電池の動作）
以下、実施形態に係る正極１００を備える二次電池の充放電時における動作について、正極１００が奏する作用を踏まえながら説明する。
【００６６】
二次電池が充電を行なうと、正極１００側のリチウムイオンが電解液を介して負極側に移動し、負極活物質層に吸蔵される。一方、二次電池が放電を行なうと、負極活物質層に吸蔵されたリチウムイオンが放出され、電解液を介して再度正極１００側に吸蔵される。そしてこのような充放電を繰り返すことにより、従来であれば、正極１００のアルミニウム箔１が電解液に溶出するおそれがある。しかし、実施形態に係る正極１００を備える二次電池は、正極１００のアルミニウム箔１と正極活物質層２０との間に表面層２が形成されているため、アルミニウム箔１の電解液への溶出が防止される。
【００６７】
また、従来であれば、アルミニウム箔１の表面に形成された酸化皮膜によって表面層２が剥離するおそれがある。しかし、実施形態における二次電池は、表面層２に酸素との結合力の強い第４族元素〜第６族元素のうちのいずれか一種が含有されることで、アルミニウム箔１の電解液への溶出が防止され、集電体１０と正極活物質層２０の界面における密着性が向上する。従って、充放電に関与できる活物質の量を維持することができ、従来よりも二次電池の電池寿命を向上させることができる。
【実施例】
【００６８】
［第１実施例］
次に、本発明の要件を満たす正極と本発明の要件を満たさない正極について、集電体と正極活物質層の界面における密着力を比較した実施例を示す。まず、本実施例で用いた正極について、製造工程に沿って説明する。なお、本実施例における比較例４は、前記した特許文献１に記載された、導電材料で形成された集電体にカーボンの中間膜を形成した正極を想定したものである。
【００６９】
（１）アルミニウム箔製造工程
アルミニウム箔製造工程は、実施例１〜１２と比較例１〜１０とで同様の処理を行った。すなわち、アルミニウム板を圧延して縦５０ｍｍ×横５０ｍｍ×厚さ１５μｍのアルミニウム箔を製造した。
【００７０】
（２）表面層形成工程
表面層形成工程は、実施例１〜１２と比較例１〜１０とで異なる処理を施した。すなわち、実施例１〜１２および比較例５〜７，９〜１０では、アルミニウム箔上にスパッタリングによってＣと、第４族元素〜第６族元素のうちのいずれか一種からなる表面層を形成した。ここで、第４族元素としては、Ｔｉを、第５族元素としてはＶを、第６族元素としてはＣｒを用いた。一方、比較例１〜３では、アルミニウム箔上にスパッタリングによってＴｉ，Ｖ，Ｃｒのいずれか一種のみからなる表面層を形成した。また、比較例４では、アルミニウム箔上にスパッタリングによってＣのみからなる表面層を形成した。また、比較例８では、アルミニウム箔上にコーティング（表面処理）を施さなかった。なお、表面層の厚さはそれぞれ成膜時間を変えることにより種々に変化させた。また、表面層の形態は、全体が結晶性の金属または金属炭化物と非晶質炭素との混合物になっている形態のものとした。
【００７１】
なお、本実施例では、表面層に第４族元素〜第６族元素のうちのいずれか一種のみを所定量含有させた例を示しているが、表面層に第４族元素〜第６族元素を所定量含有させる目的は、前記したように、酸化皮膜と表面層との密着を助ける第４族元素〜第６族元素の含有量を増加させるとともに、酸化皮膜と表面層との密着を妨げるＣの含有量を減少させることにある。従って、表面層に第４族元素〜第６族元素のうちの二種を含有させた場合や、第４族元素〜第６族元素のうちの二種以上を含有させた場合であっても、表面層中におけるＣの含有量の量に規制することができれば、表面層に第４族元素〜第６族元素のうちのいずれか一種のみを含有させた場合と同様の効果を奏する。
【００７２】
スパッタリングの条件としては、スパッタリング装置のチャンバ内にアルミニウム箔、Ｃターゲット（φ１００ｍｍ×厚さ５ｍｍ）、Ｔｉターゲット・Ｖターゲット・Ｃｒターゲットのうちのいずれか一種（φ１００ｍｍ×厚さ５ｍｍ）、を収容し、内部圧力を１×１０−３以下としてスパッタリングガス（Ａｒガス）を導入し、成膜圧力を０．２６Ｐａに維持しながらＣターゲットおよびＴｉターゲット・Ｖターゲット・Ｃｒターゲットの表面をスパッタリングした。また、スパッタリングパワーは、１．５ｋＷとした。
【００７３】
（３）正極活物質層形成工程
正極活物質層形成工程は、実施例１〜１２と比較例１〜１０とで同様の処理を行った。すなわち、実施例１〜１２と比較例１〜１０に係る集電体の表面層上に、正極活物質層を形成した。具体的には、活物質としてＬｉＣｏＯ２を、導電助剤としてアセチレンブラックを、バインダとしてポリフッ化ビニリデンを、用い、これらを溶媒である１−メチルー２−ピロリドンと混合してペースト状にして表面層上に均一に塗布し、１２０℃で乾燥した。
【００７４】
（４）表面層の組成の測定
前記した表面層形成工程の直後に、表面層の組成をＡＥＳによって測定した。
【００７５】
（５）密着力の測定および評価
前記した正極活物質層形成工程の直後に、正極活物質層の集電体に対する密着力の大きさをＳＡＩＣＡＳ（Surface and Interfacial Cutting Analysis System：サイカス）法によって測定した。ここで、ＳＡＩＣＡＳ法とは、鋭利な切刃を用いて試料の基材と被着体の界面に沿って切削を行うことで、基材と被着体との密着力を測定する方法のことをいう。
【００７６】
本実施例では、「ダイプラ・ウィンテス社製  ＳＡＩＣＡＳ  ＤＮ−２０」を用いて、集電体と正極活物質層の界面に沿って切削を行い、密着力を測定した。そして、密着力が０．２０ｋＮ／ｍ以上のものを合格（表中に「○」と表記）と評価し、０．２０ｋＮ／ｍ未満のものを不合格（表中に「×」と表記）と評価した。なお、評価の基準とした密着力の値（０．２０ｋＮ／ｍ）は、活物質層の剥離を防ぐとともにアルミニウム箔の電解液への溶出を防止し、電池の寿命を延長することができる基準として、実験的に求めた値である。
【００７７】
実施例と比較例における表面層の組成と活物質層の密着力との関係を表１に示す。なお、以下に示す表中における「Ｍ［原子％］」は、第４元素〜第６元素の量を示している。
【００７８】
【表１】
2011198743.tif 000003
【００７９】
表１に示すように、実施例１〜１２は、表面層に含有されるＣと、Ｔｉ，Ｖ，Ｃｒ（第４族元素〜第６族元素）のいずれか一つの量が本発明の範囲内であるため、密着力は合格となることがわかる。一方、比較例１〜３は、Ｃが全く含有されていないため、後述する濡れ性が悪い影響か、密着力が０ｋＮ／ｍであることがわかる。ここで、密着力が０ｋＮ／ｍの状態とは、ＳＡＩＣＡＳ法による密着力測定の際に正極活物質層が容易に剥離し、密着力が測定できない状態を指す。そして、比較例４は、表面層がＣのみからなるため、Ａｌ集電体と表面層の密着性が悪く、容易に剥離が起こることがわかる。
【００８０】
また、図３を参照すると、表面層におけるＴｉ，Ｖ，Ｃｒ含有量と密着力とが相関関係にあることもわかる。すなわち、図３のグラフによれば、密着力を０．２０ｋＮ／ｍとするには、Ｔｉ，Ｖ，Ｃｒの含有量を概ね５〜９０原子％とすればよいことがわかる。従って、本実施例により、本発明の要件を満たす正極は、本発明の要件を満たさない正極と比較して正極活物質層の集電体に対する密着力が大きい、すなわち電池寿命が高いことが証明された。
【００８１】
［第２実施例］
次に、本発明に係る集電体および正極のさらに望ましい形態について調べるため、集電体表面の濡れ性を比較した実施例を示す。なお、この特性は、本発明としてはあくまで望ましい特性に過ぎないため、この特性を満たさない場合でも、第１実施例の密着力を満たしているものは、本発明の最低限の目的は達するものである。本実施例では、前記した第１実施例と同様の製造工程によって製造された実施例１〜１２と比較例１〜３，５〜８を用いて以下のような測定および評価を行った。
【００８２】
（１）表面層の組成の測定
前記した表面層形成工程の直後に、表面層の組成をＡＥＳによって測定した。
【００８３】
（２）水接触角の測定および評価
前記した表面層形成工程の直後に、集電体表面の水濡れ性を評価するために水接触角測定を行った。接触角とは、液体を固体表面に滴下した際に形成される液滴表面における、固体との接触部における接線と固体表面のなす角を意味しており、固体表面上での液体の拡がり易さを表す指標となる。
【００８４】
本実施例では、「協和界面工業製接触角計ＣＡ−Ａ型」を用いて、各集電体のアルミニウム箔表面にイオン交換水を２μＬ滴下し、３０秒経過した後の水接触角を測定した。そして、水接触角が、コーティング（表面処理）を施していない比較例８に係るアルミニウム箔よりも小さい（濡れ性が良好）ものを合格（表中に「○」と表記）と評価し、比較例８に係るアルミニウムＡｌ箔よりも大きい（濡れ性が不良）ものを不合格（表中に「△」と表記）と評価した。
【００８５】
実施例と比較例における表面層の組成と濡れ性との関係を表２に示す。
【００８６】
【表２】
2011198743.tif 000004
【００８７】
表２に示すように、実施例１〜１２は、表面層に含有されるＣと、Ｔｉ，Ｖ，Ｃｒ（第４族元素〜第６族元素）のいずれか一つの量が５〜７０原子％の範囲内であるため、水接触角は好適な範囲に収まることがわかる。一方、比較例１〜３、５〜８は、Ｔｉ，Ｖ，Ｃｒの量が５〜７０原子％の範囲から外れている、またはコーティングがないため、集電体表面の濡れ性が悪いことがわかる。
【００８８】
また、図４を参照すると、表面層におけるＴｉ，Ｖ，Ｃｒ含有量と集電体表面の濡れ性（水接触角）とが相関関係にあることがわかる。従って、水接触角を未処理箔よりも良好にするためには、Ｔｉ，Ｖ，Ｃｒの含有量を概ね５〜７０原子％とすればよいことがわかる。
【００８９】
［第３実施例］
次に、本発明に係る集電体および正極のさらに望ましい形態について調べるため、耐食性を比較した実施例を示す。なお、この特性は本発明としてはあくまで望ましい特性に過ぎないため、この特性を満たさない場合でも、第１実施例の密着力を満たしているものは、本発明の最低限の目的は達するものである。本実施例では、前記した第１実施例と同様の製造工程によって製造された実施例３〜５，８，９，１３と比較例９〜１０を用いて以下のような処理を行った。
【００９０】
（１）表面層の組成の測定
前記した表面層形成工程の直後に、表面層の組成をＡＥＳによって測定した。
【００９１】
（２）耐食性の評価
前記した方法で作製した正極を用いて電池セルを作製し、充放電試験を実施した後、電池セルを分解して得られた電極の耐食性を評価するとともに、ＴＥＭ（透過型電子顕微鏡）を用いて活物質層と集電体の界面の観察を行った。
【００９２】
実施例と比較例におけるコーティング膜厚（表面層の厚さ）ごとの耐食性の評価結果を表３に示す。
【００９３】
【表３】
2011198743.tif 000005
【００９４】
表３に示すように、実施例３〜５，８，９，１３は、表面層の厚さが１０ｎｍ〜１μｍの範囲内であるため、良好な耐食性を示していることがわかる。一方、比較例８〜１０は、表面層の厚さが１０ｎｍ〜１μｍの範囲から外れている、またはコーティングがないため、耐食性が不良であることがわかる。
【００９５】
また、図５，６を参照すると、実施例３，１３は、表面層の厚さが１０ｎｍ〜１μｍの範囲内であるため、充放電試験後に箔の表面が腐食していないことがわかる。一方、図７を参照すると、比較例９は、表面層の厚さが１０ｎｍ〜１μｍの範囲内でないため、充放電試験後に箔の表面が腐食していることがわかる。
【００９６】
以上の結果から、集電体および正極において、アルミニウム箔の表面に第４族元素〜第６族元素のうちのいずれか一種または二種以上を５〜９０原子％含有するとともに、Ｃを１０〜９５原子％含有する表面層を形成することで、集電体と活物質層の界面における密着性を向上させることができることがわかる。
【００９７】
また、さらに、集電体および正極において、アルミニウム箔の表面に第４族元素〜第６族元素のうちのいずれか一種または二種以上を５〜７０原子％含有するとともに、Ｃを３０〜９５原子％含有する表面層を形成することで、濡れ性を向上させることができることがわかる。
【００９８】
また、さらに、集電体および正極において、アルミニウム箔の表面層の厚さを１０ｎｍ〜１μｍとすることで、耐食性を向上させることができることがわかる。
【００９９】
以上、本発明に係るリチウムイオン二次電池用正極集電体、リチウムイオン二次電池用正極およびリチウムイオン二次電池用正極集電体の製造方法について、発明を実施するための形態および実施例により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【符号の説明】
【０１００】
１  アルミニウム箔
２  表面層
１０  リチウムイオン二次電池用正極集電体（集電体）
２０  正極活物質層
１００  リチウムイオン二次電池用正極（正極）
【図１】
2011198743.tif 000006
【図２】
2011198743.tif 000007
【図３】
2011198743.tif 000008
【図４】
2011198743.tif 000009
【図５】
2011198743.tif 000010
【図６】
2011198743.tif 000011
【図７】
2011198743.tif 000012
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
純アルミニウムまたはアルミニウム合金からなるアルミニウム箔と前記アルミニウム箔の片面または両面に形成された表面層とを備えるリチウムイオン二次電池用正極集電体と、当該リチウムイオン二次電池用正極集電体の表面層を覆う正極活物質層と、を備えるリチウムイオン二次電池用正極であって、
前記表面層は、Ｃを３０〜９５原子％含有し、その他にＴｉ，Ｃｒのうちのいずれか一種または二種を５〜７０原子％含有し、厚さが１０ｎｍ〜１μｍであることを特徴とするリチウムイオン二次電池用正極。
【請求項２】
純アルミニウムまたはアルミニウム合金からなるアルミニウム箔と、前記アルミニウム箔の片面または両面に形成された表面層と、を備え、当該表面層が、Ｃを３０〜９５原子％含有し、その他にＴｉ，Ｃｒのうちのいずれか一種または二種を５〜７０原子％含有し、厚さが１０ｎｍ〜１μｍであるリチウムイオン二次電池用正極集電体の製造方法であって、
気相成膜法によって、前記アルミニウム箔の表面に前記表面層を堆積させる表面層形成工程を行うことを特徴とするリチウムイオン二次電池用正極集電体の製造方法。
【手続補正３】
【補正対象書類名】明細書
【補正対象項目名】０００１
【補正方法】変更
【補正の内容】
【０００１】
本発明は、リチウムイオン二次電池に用いられる正極および正極集電体の製造方法に関する。
【手続補正４】
【補正対象書類名】明細書
【補正対象項目名】００１５
【補正方法】変更
【補正の内容】
【００１５】
本発明はこのような問題点に鑑みてなされたものであって、集電体の電解液への溶出を防止することに加えて、集電体と活物質層の界面における密着性を向上させることで電池寿命を増大させることができるリチウムイオン二次電池用正極およびリチウムイオン二次電池用正極集電体の製造方法を提供することを課題とする。
【手続補正５】
【補正対象書類名】明細書
【補正対象項目名】００１６
【補正方法】変更
【補正の内容】
【００１６】
前記した課題を解決するために本発明に係るリチウムイオン二次電池用正極は、純アルミニウムまたはアルミニウム合金からなるアルミニウム箔と前記アルミニウム箔の片面または両面に形成された表面層とを備えるリチウムイオン二次電池用正極集電体と、当該リチウムイオン二次電池用正極集電体の表面層を覆う正極活物質層と、を備えるリチウムイオン二次電池用正極であって、前記表面層が、Ｃを３０〜９５原子％含有し、その他にＴｉ，Ｃｒのうちのいずれか一種または二種を５〜７０原子％含有し、厚さが１０ｎｍ〜１μｍである構成とした。
【手続補正６】
【補正対象書類名】明細書
【補正対象項目名】００１７
【補正方法】変更
【補正の内容】
【００１７】
このような構成からなるリチウムイオン二次電池用正極は、アルミニウム箔の表面に設けた表面層に、Ｃの他に酸素との結合力が強いＴｉ，Ｃｒのうちのいずれか一種または二種を所定量含有させることにより、当該表面層と、アルミニウム箔の表面に形成された薄い酸化皮膜と、の密着力を向上させることができる。従って、表面層が剥離しにくくなるため、アルミニウム箔の電解液への溶出を防止することができる。また、リチウムイオン二次電池用正極は、アルミニウム箔表面の濡れ性低下を抑えることが可能となるため、正極作製時における活物質含有スラリー塗工の際に、均一な塗工が可能となる。また、リチウムイオン二次電池用正極は、表面層の厚さを所定範囲内とすることで、アルミニウム箔の耐食性を高めることができる。また、リチウムイオン二次電池用正極は、前記した集電体によってアルミニウム箔の電解液への溶出が防止されるため、集電体と活物質層の界面における密着性を向上させることができる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
また、本発明に係るリチウムイオン二次電池用正極集電体の製造方法は、純アルミニウムまたはアルミニウム合金からなるアルミニウム箔と、前記アルミニウム箔の片面または両面に形成された表面層と、を備え、当該表面層が、Ｃを３０〜９５原子％含有し、その他にＴｉ，Ｃｒのうちのいずれか一種または二種を５〜７０原子％含有し、厚さが１０ｎｍ〜１μｍであるリチウムイオン二次電池用正極集電体の製造方法であって、気相成膜法によって、前記アルミニウム箔の表面に前記表面層を堆積させる表面層形成工程を行うこととした。
【手続補正１４】
【補正対象書類名】明細書
【補正対象項目名】００２６
【補正方法】変更
【補正の内容】
【００２６】
本発明に係るリチウムイオン二次電池用正極集電体を用いたリチウムイオン二次電池用正極によれば、アルミニウム箔の表面にＴｉ，Ｃｒのうちのいずれか一種または二種を所定量含有するとともに、Ｃを所定量含有する表面層を形成することで、当該アルミニウム箔の電解液への溶出を防止し、集電体と活物質層の界面における密着性を向上させることができる。従って、従来よりも電池寿命が向上した正極を提供することができる。また、本発明に係るリチウムイオン二次電池用正極集電体の製造方法によれば、前記した特性を有する集電体を容易かつ確実に製造することができる。